(57)【要約】  本発明は、ポリマー組成物と混合した際に、凝集性の連続フィルムの生成を可能にする組成物に関する。このフィルムは、水、グリース及び油に対する耐性を与えることを特徴とし、防湿性をもたらし、ワックス代替処理剤及びフレキシブル包装の上塗りとして使用できるが、他の基体上にも使用できる。このフィルムは、熱エネルギーを必要とせずに、超速硬速度で生成される。組成物は、ｉ）ミリスチン酸、パルミチン酸及びステアリン酸のうちの１種又は２種以上の塩、ｉｉ）ポリビニルアルコール、並びにまた任意によりｉｉｉ）酸化状態が少なくとも３の金属イオンのＣ９〜Ｃ１８脂肪酸錯体を含有する。また本発明は、方法及びコーティングされた基体をも提供する。【特許請求の範囲】
【請求項１】
ｉ）ミリスチン酸、パルミチン酸及びステアリン酸のうちの１種又は２種以上の塩およびｉｉ）ポリビニルアルコールの、ワックスを含まないコーティング又はフィルムを生成するための使用。
【請求項２】
ｉ）ミリスチン酸、パルミチン酸及びステアリン酸のうちの１種又は２種以上の塩、ｉｉ）ポリビニルアルコール、並びにｉｉｉ）酸化状態が少なくとも３の金属イオンのＣ９〜Ｃ１８脂肪酸錯体のワックスを含まないコーティング又はフィルムを生成するための使用。
【請求項３】
ｉ）ミリスチン酸、パルミチン酸及び及びステアリン酸のうちの１種又は２種以上の塩、並びにｉｉ）ポリビニルアルコールを含む組成物。
【請求項４】
ｉ）ミリスチン酸、パルミチン酸及びステアリン酸のうちの１種又は２種以上の塩、ｉｉ）ポリビニルアルコール、並びにｉｉｉ）酸化状態が少なくとも３の金属イオンのＣ９〜Ｃ１８脂肪酸錯体を含む組成物。
【請求項５】
分散液、エマルジョン、溶液、又は懸濁液の形態の、請求項３又は４に記載の組成物。
【請求項６】
ミリスチン酸、パルミチン酸及びステアリン酸のうちの１種又は２種以上の塩が、ステアリン酸カルシウム及びステアリン酸亜鉛からなる群から選択される、請求項３〜５までのいずれかに記載の組成物。
【請求項７】
金属イオンのＣ９〜Ｃ１８脂肪酸錯体が、クロム−Ｃ９〜Ｃ１８脂肪酸錯体である、請求項４〜６までのいずれかに記載の組成物。
【請求項８】
ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を含む組成物。
【請求項９】
ｄ）酸化状態が少なくとも３の金属イオンのＣ９〜Ｃ１８脂肪酸錯体をさらに含む、請求項８に記載の組成物。
【請求項１０】
分散液、エマルジョン、溶液、又は懸濁液の形態の、請求項８又は９に記載の組成物。
【請求項１１】
ポリマー組成物が、スチレンブタジエンコポリマー、変性スチレンブタジエンコポリマー、スチレン／アクリレートコポリマー、カルボキシル化ポリスチレン、アクリルポリマー／ポリアクリルポリマー、ポリ酢酸ビニル；ポリビニルアルコール、ポリ酢酸ビニル−エチレン、ポリビニルアクリレート；大豆タンパクポリマー；トウモロコシ・ゼイン（タンパク質）、デンプン、変性プロピレン系分散液としてのポリオレフィン分散液；及びポリ塩化ビニリデンからなる群から選択されるポリマー、コポリマー、又はポリマー混合物若しくはコポリマー混合物を含む、請求項８〜１０までのいずれかに記載の組成物。
【請求項１２】
ａ）を２０〜４０重量％並びにｂ）及びｃ）を８０〜６０重量％含む、請求項８に記載の組成物。
【請求項１３】
Ｉ．ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を合わせるステップと、
ＩＩ．５０℃未満の温度で材料上にフィルムを生成させるステップと
を含む、水、水蒸気、油及びグリースに対する耐性を材料に与える方法。
【請求項１４】
ステップＩ）が、ａ）、ｂ）及びｃ）をｄ）酸化状態が少なくとも３の金属イオンのＣ９〜Ｃ１８脂肪酸錯体と合わせるステップをさらに含む、請求項１３に記載の方法。
【請求項１５】
ステップＩ）において、ａ）が２０〜４０重量％含まれ、ｂ）及びｃ）が８０〜６０重量％含まれる、請求項１３に記載の方法。
【請求項１６】
ａ）における塩がステアリン酸カルシウムである、請求項１３に記載の方法。
【請求項１７】
ａ）対ｂ）の比が５：１〜２０：１である、請求項１４に記載の方法。
【請求項１８】
ａ）ｉ）ミリスチン酸、パルミチン酸及びステアリン酸のうちの１種又は２種以上の塩、ｉｉ）ポリビニルアルコール及び酸化状態が少なくとも３の金属イオンのＣ９〜Ｃ１８脂肪酸錯体、並びにｉｉｉ）ポリマー、コポリマー、又はポリマー混合物若しくはコポリマー混合物を含むポリマー組成物を合わせるステップと、
ｂ）熱エネルギー又はマイクロ波エネルギーを加えずに、フィルムを生成させるステップと
を含む、水、水蒸気、油及びグリースに対する耐性を材料に与える方法。
【請求項１９】
酸化状態が少なくとも３の金属イオンのＣ９〜Ｃ１８脂肪酸錯体をｉ）、ｉｉ）及びｉｉｉ）と合わせる、請求項１８に記載の方法。
【請求項２０】
ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を含むフィルム生成用組成物で表面をコーティングし、５０℃未満の温度でフィルムコーティングを生成させることによって生成される、フィルムコーティングを有する表面を持つ基体を含む材料。
【請求項２１】
フィルム生成用組成物が、ｄ）酸化状態が少なくとも３の金属イオンのＣ９〜Ｃ１８脂肪酸錯体をさらに含む、請求項２０に記載の材料。
【請求項２２】
フィルム生成用組成物が、ａ）を２０〜４０重量％並びにｂ）及びｃ）を８０〜６０重量％含む、請求項２０に記載の材料。
【請求項２３】
基体がセルロース系材料、金属系材料、ガラス系材料、繊維系材料、コンクリート材料、木材及び建材から選択される、請求項２０〜２２までのいずれかに記載の材料。
【発明の詳細な説明】
【技術分野】
【０００１】
本発明は、連続性かつ凝集性であるフィルム（film）の生成を可能にする新規な組成物に関する。前記フィルムは、熱エネルギーの必要なしに、超速硬速度で、耐水性、耐グリース性及び耐油性、剥離性、撥水性、耐湿性をもたらして、ワックス代替処理剤やフレキシブル包装の上塗りとして用いられる。本発明は、このようなコーティングされた材料から成形される包装、容器、食品包装材及び入れ物等にも関する。本発明は、それを作る方法にも関する。本発明は、例えば金属、繊維、木材、コンクリート及び関連建材を表面とする表面処理にも関する。
背景技術
【０００２】
水性バリアコーティングは、紙や板紙に塗布される際に水を含むが、連続フィルムを生成するためにはこの水は除去されなければならない。欠陥がない連続フィルムの品質は、最適なバリア性を得る上で非常に重要である。
【０００３】
乾燥プロセスは、普通、水を除去する。乾燥プロセスは、通常、液体に熱を与えて水を蒸発させる、熱プロセス（伝導、対流、放射）である。
【０００４】
乾燥条件は、コーティングの性能に影響を与える最も重要な要因の一つである。不適切な乾燥条件を用いると、泡、ブリスター、ピンホール、又は亀裂等の品質の問題が生じる恐れがある。製造条件は、装置の種類、使用するコーティング及びコーティング重量に適合しなければならない。
【０００５】
乾燥にかかるコストは、加工費の大部分を占め、エネルギー費が嵩むにつれ乾燥効率はますます重要になる。
【０００６】
したがって、エネルギー環境及び石油資源の懸念がある際、加熱又は乾燥機の必要なしに、高いコーティング速度率を依然として有しながら、水性バリアコーティングを使用して紙に塗装できれば有益であろう。
発明の開示
【０００７】
本発明は、ポリマー組成物を用いて乾燥フィルムの急速生成を可能にする組成物を提供することを目的とする。
【０００８】
また本発明は、材料に耐湿性、耐油性及び耐グリース性を与える方法を提供することも目的とする。
【０００９】
さらに本発明は、コーティング又はフィルムを生成する組成物の使用を提供することを目的とする。
【００１０】
またさらに本発明は、フィルムコーティングを有する基体材料を提供することを目的とする。
【００１１】
一側面において、本発明は、ポリマー組成物と混合したときに凝集性の連続フィルムを生成できる組成物に関する。このフィルムは、耐水性、耐グリース性及び耐油性、並びに防湿性をもたらすことを特徴とし、ワックス代替処理剤及びフレキシブル包装の上塗りとして使用することができるが、他の基体上にも使用できる。このフィルムは、熱エネルギーの必要なしに、超速硬速度で生成される。
【００１２】
別の側面において、本発明は、ｉ）ミリスチン酸、パルミチン酸及びステアリン酸のうちの１種又は２種以上の塩、並びにｉｉ）ａ）ポリビニルアルコール及びｂ）酸化状態が少なくとも３の金属イオンのＣ９〜Ｃ１８脂肪酸錯体のうちの少なくとも１つの使用に関する。
【００１３】
塩及びポリビニルアルコール及び／又は脂肪酸錯体は、個別に又は分散液の一部として前記のポリマー組成物に添加することができる。
【００１４】
したがって、別の側面において、本発明は、ｉ）ミリスチン酸、パルミチン酸及びステアリン酸のうちの１種又は２種以上の金属塩、並びにｉｉ）ａ）ポリビニルアルコール及びｂ）酸化状態が少なくとも３の金属イオンのＣ９〜Ｃ１８脂肪酸錯体のうちの少なくとも１つを含む触媒組成物に関する。
【００１５】
本発明のさらなる側面は、ｉ）ミリスチン酸、パルミチン酸及びステアリン酸のうちの１種又は２種以上の二塩基性塩、ｉｉ）ａ）ポリビニルアルコール及びｂ）酸化状態が少なくとも３の金属イオンのＣ９〜Ｃ１８脂肪酸錯体のうちの少なくとも１つ、並びにｉｉｉ）ポリマー、コポリマー、又はポリマー混合物若しくはコポリマー混合物を含むポリマー組成物を含む、フィルム生成用の水性ポリマー組成物に関する。
【００１６】
本発明の別の側面は、ｉ）ミリスチン酸、パルミチン酸及びステアリン酸のうちの１種又は２種以上の二塩基性塩、ｉｉ）ａ）ポリビニルアルコール及びｂ）酸化状態が少なくとも３の金属イオンのＣ９〜Ｃ１８脂肪酸錯体のうちの少なくとも１つ、並びにｉｉｉ）ポリマー、コポリマー、又はポリマー混合物若しくはコポリマー混合物を含むポリマー組成物のうち、任意の２つを含む予混合組成物に関する。
【００１７】
さらに別の側面において、本発明は、本発明のポリマー組成物から生成されたフィルムでコーティングされた表面を有する基体に関する。
【００１８】
本発明はさらに、本発明のフィルム生成用ポリマー組成物から生成されたフィルムを含むセルロース系の表面に関する。本発明はさらに、本発明のフィルム生成用ポリマー組成物から生成されたフィルムを含む金属製の表面に関する。本発明はさらに、本発明のフィルム生成用ポリマー組成物から生成されたフィルムを含む繊維に関する。本発明はさらに、本発明のフィルム生成用ポリマー組成物から生成されたフィルムを含むガラスに関する。
【００１９】
本発明はさらに、熱エネルギー又はマイクロ波エネルギーを使用せずに水性ポリマー組成物を使用することを含む、表面をコーティングする方法に関する。
【００２０】
一態様において、本発明は、使用する成分の種類のために、容易に生分解でき、且つリサイクル可能で再パルプ化可能な、コーティングされたシート材料を提供する。本発明は、グリース及び油による浸透に耐性があり、また水分による浸透にも耐性があるクラフト紙を包含する、セルロース系材料等のコーティングされたシート材料を提供する。したがって、本発明の態様は、オーブンに入れて使える容器、食品包装材、入れ物及び貯蔵容器のような、食品材料用、冷凍食品用の容器及び包装に関する。
【００２１】
本発明のさらに別の側面において、本発明にしたがってフィルムコーティングを生成するための、上記のｉ）及びｉｉｉ）を含む組成物が提供される。
好ましい態様の説明
【００２２】
本発明は、熱を加える必要なしに超高速でフィルムを生成する、ワックスを含まない水性コーティングに関する。これは、優れた耐水性（不粘着性）、耐グリース性及び耐油性、並びに良好な防湿性をもたらす。
【００２３】
機能的なコーティングの成功は、一般に、均一なコーティングを有することで決まる。欠陥がない連続フィルムは、バリア性にとって特に重要である。コーティングにおけるフィルム生成は、液体から固体状態への変化を要する。これは、水の蒸発及び分散粒子の合体によって行われる。ポリマーは、最初、連続水相によって分離されたばらばらの球体として存在している。水は、蒸発によって、また多孔質基体への浸透によって、除去される。濃度が高くなるにしたがって、ポリマー粒子は互いに接近する。この特殊な場合において、水は基体に急速に吸収され、球体又は粒子はますます密接になる。
【００２４】
最終的に、球体は過密に密集するようになり、球体間のスペースが毛細管力を生じる。最密充填が起こるにしたがって、水の毛細管力が球体又は粒子同士を引き寄せて凝集性の連続フィルムを生成する。
【００２５】
フィルム生成の容易さは、通称Ｔｇのポリマーのガラス転移温度、粒径、配合成分及び乾燥プロセス中に達する温度に依存する。
【００２６】
本発明は、ステアリン酸カルシウム等の塩がフィルム生成の速度に影響を与える全く別の方法に関する。ステアリン酸カルシウム等の塩は、最低フィルム生成温度を低下させることにより合体剤として作用する。また、ステアリン酸カルシウム等の塩は、乳化剤として働き、混合液の表面張力を低下させる。これにより、コーティングが表面を完全に湿らせ、コーティング中に存在する水が多孔質紙基体に浸透することによって急速に水分除去される。
【００２７】
ポリビニルアルコール又はクロム等の金属イオンの脂肪酸錯体、又はポリビニルアルコール及び脂肪酸錯体の両方が存在すると、フィルム生成速度が向上し、同時に剥離性、撥水性、並びに水、水蒸気、グリース及び油に対する耐性を包含する、より良好なフィルム特性を得るのに役立つ。
【００２８】
したがって本発明の水性バリアコーティングは、熱を必要とせずに、欠陥がない凝集性の連続フィルムを急速に生成する。この新規な水性バリアコーティング組成物の、速硬性乾燥フィルム生成という概念により、バリアコーティングの技術は、熱源が不十分である、又は存在しないサイズプレス塗工機、スプレー塗工機、カーテン式塗工機及びフレキソ等の非従来的な装置まで適用範囲を広げることが可能になる。
【００２９】
本明細書の用語、触媒組成物は、ｉ）ミリスチン酸、パルミチン酸及びステアリン酸のうちの１種又は２種以上の塩、ｉｉ）ａ）ポリビニルアルコール及びｂ）酸化状態が少なくとも３の金属イオンのＣ９〜Ｃ１８脂肪酸錯体のうちの少なくとも１つの予混合物を意味することを意図している。
【００３０】
本明細書の用語、フィルム生成用ポリマー組成物は、ｉ）ミリスチン酸、パルミチン酸及びステアリン酸のうちの１種又は２種以上の塩、ｉｉ）ａ）ポリビニルアルコール及びｂ）酸化状態が少なくとも３の金属イオンのＣ９〜Ｃ１８脂肪酸錯体のうちの少なくとも１つ、並びにｉｉｉ）ポリマー、コポリマー、又はポリマー混合物若しくはコポリマー混合物を含むポリマー組成物、を含む組成物を意味することを意図している。
【００３１】
本発明のフィルム生成用ポリマー組成物を空気に晒すと、その組成物から、例えばその表面上に生成するフィルム等のフィルム生成が起こることが見出された。したがって、本発明の一側面は、ｉ）ミリスチン酸、パルミチン酸及びステアリン酸のうちの１種又は２種以上の塩、ｉｉ）酸化状態が少なくとも３の金属イオンのＣ９〜Ｃ１８脂肪酸錯体、並びにｉｉｉ）ポリマー、コポリマー、又はポリマー混合物若しくはコポリマー混合物を含むポリマー組成物のうち、２つ以下を含む予混合物に関する。
【００３２】
ミリスチン酸、パルミチン酸及びステアリン酸のうちの１種又は２種以上の塩は、通常、これらの酸の二塩基性金属塩であり、例えば、ステアリン酸ナトリウム、ステアリン酸カリウム、ステアリン酸カルシウム、ステアリン酸亜鉛；ミリスチン酸ナトリウム、ミリスチン酸カリウム、ミリスチン酸カルシウム、又はミリスチン酸亜鉛；パルミチン酸ナトリウム、パルミチン酸カリウム、パルミチン酸カルシウム及びパルミチン酸亜鉛から選択できる。塩は、エマルジョン若しくは分散液の形態、又は無溶媒状態であってもよい。
【００３３】
好適な態様において、ミリスチン酸、パルミチン酸及びステアリン酸のうちの１種又は２種以上の塩は、ステアリン酸の金属塩、すなわち金属ステアレートである。より典型的には、金属ステアレートは、ステアリン酸の二塩基性金属塩であり、例えばステアリン酸ナトリウム、ステアリン酸カルシウム、ステアリン酸リチウム、又はステアリン酸亜鉛である。
【００３４】
ステアリン酸カルシウム又はステアリン酸亜鉛の分散液は、Ｄｅｖｆｌｏ  ５０ＬＰＨ、Ｄｅｖｆｌｏ  ５０Ｃ及びＤｅｖｆｌｏ  ４０  ＲＺｌの商標で販売されている。例えば、ＢＡＳＦ又はＲｏｈｍ  ＆  Ｈａａｓ製の、市販のステアリン酸分散液又はエマルジョンも非常に適している。
【００３５】
酸化状態が少なくとも３の金属イオンのＣ９〜Ｃ１８脂肪酸錯体は、触媒組成物の及びフィルム生成用ポリマー組成物の好ましい成分である。Ｑｕｉｌｏｎ（商標）の脂肪酸金属錯体は、特に好適であることが見出されている。その他の好適な剥離性コーティング材としては、例えば、鉄（＋３）−脂肪酸錯体及びチタン（＋４）−脂肪酸錯体が挙げられる。上記のような脂肪酸の三価金属錯体で良好な結果が得られている。したがって、酸化状態が少なくとも３の金属イオンのＣ９〜Ｃ１８脂肪酸錯体は、ウェルナー錯体、Ｃ９〜Ｃ１８脂肪酸の三価金属錯体、Ｃ９〜Ｃ１８脂肪酸の四価金属錯体、例えばクロム−Ｃ９〜Ｃ１８−脂肪酸錯体、鉄（＋３）−Ｃ９〜Ｃ１８脂肪酸錯体、又はチタン（＋４）−Ｃ９〜Ｃ１８脂肪酸錯体から選択できる。
【００３６】
特定の理論に制約されるものではないが、酸化状態が少なくとも＋３の金属イオンのＣ９〜Ｃ１８脂肪酸錯体は、ある特定の態様において、以下の構造式を有する。
【化１】
2012528900.tif 000002
式中、Ｍは金属イオンの金属であり、Ｒ’は溶媒であり、この溶媒の中で金属錯体が分散又は乳化しており、Ｘは塩素等のハロゲンである。
【００３７】
金属イオンは、好適には、ペンタヒドロキシ（テトラデカノアト）ジクロム、テトラデカノアトクロムクロリドヒドロキシド及びオクタデカノアトクロム酸ヒドロキシド等におけるクロムである。これらは、従来からＱｕｉｌｏｎ（商標）Ｃ又はＣ−９、Ｑｕｉｌｏｎ（商標）Ｍ及びＱｕｉｌｏｎ（商標）Ｓとして知られている。Ｑｕｉｌｏｎ（商標）Ｌ、Ｑｕｉｌｏｎ（商標）Ｌ−１１及びＱｕｉｌｏｎ（商標）Ｈと任意の前記の混合物もまた金属イオンのＣ９〜Ｃ１８脂肪酸錯体として好適である。
【００３８】
したがって、Ｑｕｉｌｏｎ錯体は、Ｑｕｉｌｏｎ  Ｃ、Ｑｕｉｌｏｎ  Ｌ、Ｑｕｉｌｏｎ  Ｍ、Ｑｕｉｌｏｎ  Ｈ、又はＱｕｉｌｏｎ  Ｓであってもよく、特定の性質を与える。
【００３９】
脂肪酸のＱｕｉｌｏｎ（商標）金属錯体は、脂肪酸のウェルナークロム錯体である。本発明の好適な態様は、酸化状態が少なくとも３の金属イオンのＣ９〜Ｃ１８脂肪酸錯体として、ウェルナークロム錯体等のウェルナー錯体を含む。
【００４０】
クロム等の、酸化状態が少なくとも３の金属イオンのＣ１１〜Ｃ１８脂肪酸錯体が特に好適であることが見出されている。
【００４１】
酸化状態が少なくとも３の金属イオンのＣ９〜Ｃ１８脂肪酸錯体は、好適な溶媒中の分散液、懸濁液、エマルジョン、又は溶液の形態であってもよい。溶媒は、水、アルコール、水混和性有機溶媒、アルコール混和性有機溶媒及びこれらの組み合わせであってもよい。好適なアルコールとしては、メタノール、エタノール、プロポノール（ｐｒｏｐｏｎｏｌ）、イソプロパノール、ブタノール、ペンタノール、ヘキサノール、ヘプタノール及びシクロヘキサノールが挙げられる。好適な水又はアルコール混和性有機溶媒としては、アセトニトリル、酢酸エチル、ペンタン、ヘキサン、ヘプタン及び石油エーテルが挙げられる。
【００４２】
成分（ｉｉ）として単独で用いられる、又は成分（ｉｉ）としての金属イオンのＣ９〜Ｃ１８脂肪酸錯体と併用されるポリビニルアルコールは、好適にはポリビニルアルコール水溶液であり、ポリビニルアルコールの重量濃度は、溶液の重量に対して、通常、約１０重量％である。ポリビニルアルコールは、部分的ないし完全に加水分解されていてもよい。好適なポリビニルアルコール溶液として、Ｃｅｌａｎｅｓｅ製Ｃｅｌｖｏｌの商標で入手可能なものが挙げられる。
【００４３】
ポリビニルアルコール溶液は、通常、約２８ｃｐｓから約３２ｃｐｓの粘度、約５から約７．５のｐＨを有してもよく、ポリビニルアルコールは、８５０，０００から１３０，０００の範囲の重量平均分子量及び４４，０００から６８，０００の範囲の数平均分子量を有する。
【００４４】
本発明の重要な側面は、ミリスチン酸、パルミチン酸及びステアリン酸のうちの１種又は２種以上の塩、並びにポリビニルアルコール及び／又は酸化状態が少なくとも３の金属イオンのＣ９〜Ｃ１８脂肪酸錯体の、表面上にフィルムを調製するための使用に関する。これらの成分は、分散液、懸濁液、エマルジョン、又は溶液の形態等で、個別に又は混合液として添加することができる。
【００４５】
本発明の重要な側面は、ミリスチン酸、パルミチン酸及びステアリン酸のうちの１種又は２種以上の塩、並びにａ）ポリビニルアルコール及びｂ）酸化状態が少なくとも３の金属イオンのＣ９〜Ｃ１８脂肪酸錯体のうちの少なくとも１つの水性混合液に関する。本発明の触媒組成物は、分散液、懸濁液、エマルジョン、又は溶液の形態であってもよい。本発明の利点は、本発明の触媒組成物が水性であって、依然として表面上に急速にフィルムを生成できる点である。水性混合液という用語は、少なくとも３０％（ｖ／ｖ）、例えば少なくとも４０％、より典型的には少なくとも５０％の溶媒が水である、分散液、懸濁液、エマルジョン、又は溶液を意味することを意図している。
【００４６】
ミリスチン酸、パルミチン酸及びステアリン酸のうちの１種又は２種以上の塩、並びにａ）ポリビニルアルコール及びｂ）酸化状態が少なくとも３の金属イオンのＣ９〜Ｃ１８脂肪酸錯体のうちの少なくとも１つの水性混合液の非常に好適な態様において、ミリスチン酸、パルミチン酸及びステアリン酸のうちの１種又は２種以上の塩は、ステアリン酸カルシウム及びステアリン酸亜鉛からなる群から選択される。
【００４７】
ミリスチン酸、パルミチン酸及びステアリン酸のうちの１種又は２種以上の塩、並びにａ）ポリビニルアルコール及びｂ）酸化状態が少なくとも３の金属イオンのＣ９〜Ｃ１８脂肪酸錯体のうちの少なくとも１つの水性混合液のさらに非常に好適な態様において、金属イオンのＣ９〜Ｃ１８脂肪酸錯体は、Ｑｕｉｌｏｎ（商標）Ｃの化学組成を有するもの等のクロム−Ｃ９〜Ｃ１８脂肪酸錯体である。非常に好適な態様において、本発明の触媒組成物は、ステアリン酸カルシウムとａ）ポリビニルアルコール及びｂ）Ｑｕｉｌｏｎ（商標）Ｃのうちの少なくとも１つを含む。
【００４８】
本発明の水性触媒組成物におけるｉ）ミリスチン酸、パルミチン酸及びステアリン酸のうちの１種又は２種以上の塩の、ｉｉ）ａ）ポリビニルアルコール及びｂ）金属イオンのＣ９〜Ｃ１８脂肪酸錯体のうちの少なくとも１つに対する比は、最終的に触媒組成物と混合するポリマー組成物の性質並びに被覆される表面の性質によって変動してくる。通常、水性触媒組成物におけるｉ）ミリスチン酸、パルミチン酸及びステアリン酸のうちの１種又は２種以上の塩の、ｉｉ）ａ）ポリビニルアルコール及びｂ）金属イオンのＣ９〜Ｃ１８脂肪酸錯体のうちの少なくとも１つに対する比は、約５：１から２０：１の範囲、例えば約７：１から２０：１、例えば約５：１から１５：１、より典型的には約７：１から１５：１の範囲である。
【００４９】
本発明の非常に好適な態様において、本発明の触媒組成物は、ステアリン酸カルシウム並びにａ）ポリビニルアルコール及びｂ）Ｑｕｉｌｏｎ（商標）Ｃのうちの少なくとも１つを５：１から１５：１、例えば約７：１から１５：１の重量比で含む。一態様において、ステアリン酸カルシウム並びにａ）ポリビニルアルコール及びｂ）Ｑｕｉｌｏｎ（商標）Ｃのうちの少なくとも１つは、１７から１．５の比で合わせた。
【００５０】
本発明の触媒組成物は、無溶媒で、ｉ）ミリスチン酸、パルミチン酸及びステアリン酸のうちの１種又は２種以上の塩、並びにｉｉ）ａ）ポリビニルアルコール及びｂ）金属イオンのＣ９〜Ｃ１８脂肪酸錯体のうちの少なくとも１つの組み合わせを含んでもよい。或いは、本発明の触媒組成物は、ｉ）ミリスチン酸、パルミチン酸及びステアリン酸のうちの１種又は２種以上の塩、並びにｉｉ）ａ）ポリビニルアルコール及びｂ）金属イオンのＣ９〜Ｃ１８脂肪酸錯体のうちの少なくとも１つの組み合わせを、前記金属イオンのＣ９〜Ｃ１８脂肪酸錯体を分散又は懸濁させた溶媒中で分散、溶解、又は懸濁させて含んでもよい。さらに別の選択肢として、本発明の触媒組成物は、水又は水性混合液の中で分散、溶解、又は懸濁していてもよい、ｉ）ミリスチン酸、パルミチン酸及びステアリン酸のうちの１種又は２種以上の塩、並びにｉｉ）ａ）ポリビニルアルコール及びｂ）金属イオンのＣ９〜Ｃ１８脂肪酸錯体のうちの少なくとも１つの組み合わせであって、当該水性混合液が典型的には水及び１種又は２種以上の溶媒を含み、ｉ）ミリスチン酸、パルミチン酸及びステアリン酸のうちの１種又は２種以上の塩、並びにｉｉ）ａ）ポリビニルアルコール及びｂ）金属イオンのＣ９〜Ｃ１８脂肪酸錯体のうちの少なくとも１つの各々を分散、溶解、若しくは懸濁させた上記組み合わせを含んでもよい。
【００５１】
ｉ）ステアリン酸カルシウム又はステアリン酸亜鉛、並びにｉｉ）ａ）ポリビニルアルコール及びｂ）Ｑｕｉｌｏｎ（商標）Ｃ等のクロム−Ｃ９〜Ｃ１８脂肪酸錯体のうちの少なくとも１つ及び水を含む本発明の態様において、１５〜２０対１〜２対１〜２、例えば１７対１．５対１．５の比で成分が存在する。
【００５２】
本発明の触媒組成物は、ｉｉｉ）ポリマー、コポリマー、又はポリマー混合物若しくはコポリマー混合物を含むポリマー組成物と合わせることにより、フィルム生成用ポリマー組成物を生成する。したがって本発明のさらなる側面は、ｉ）ミリスチン酸、パルミチン酸及びステアリン酸のうちの１種又は２種以上の塩、ｉｉ）ａ）ポリビニルアルコール及びｂ）酸化状態が少なくとも３の金属イオンのＣ９〜Ｃ１８脂肪酸錯体のうちの少なくとも１つ、並びにｉｉｉ）ポリマー、コポリマー、又はポリマー混合物若しくはコポリマー混合物を含むポリマー組成物を含むフィルム生成用ポリマー組成物に関する。典型的な態様において、フィルム生成用ポリマー組成物は、フィルム生成用水性ポリマー組成物である。非常に典型的な態様において、フィルム生成用水性ポリマー組成物は、ステアリン酸カルシウム又はステアリン酸亜鉛、ａ）ポリビニルアルコール及びｂ）Ｑｕｉｌｏｎ（商標）Ｃ等のクロム−Ｃ９〜Ｃ１８脂肪酸錯体のうちの少なくとも１つ、水、並びにポリマー、コポリマー、又はポリマー混合物若しくはコポリマー混合物を含むポリマー組成物を含む。
【００５３】
ポリマー、コポリマー、又はポリマー混合物若しくはコポリマー混合物は、通常、水分散性のポリマー又はコポリマーであり、フィルム生成性のポリマー又はコポリマーである。好ましい態様において、水分散性フィルム生成性ポリマー又はコポリマーは、約−６０から１０５℃のガラス転移温度を有し、非ブロッキングフィルムを生成するように好適に選択される。
【００５４】
本発明の特に好ましい態様において、成分（ｉｉ）は、ポリビニルアルコール、又は金属イオンのＣ９〜Ｃ１８脂肪酸錯体と一緒にしたポリビニルアルコールである。
【００５５】
バリアコーティング組成物において水分に耐性を示す架橋性ポリマーとして使用できるポリマーとしては、これらに限定されないが、以下のポリマー及びコポリマーが挙げられる。
・ポリ（ブタジエン）、ポリ（イソプレン）及びポリ（１−ペネテニレン（ｐｅｎｅｔｅｎｙｌｅｎｅ））等のポリ（ジエン）、
【００５６】
・ポリ（ベンジルアクリレート）、ポリ（ブチルアクリレート）（単数又は複数）、ポリ（２−シアノブチルアクリレート）、ポリ（２−エトキシエチルアクリレート）、ポリ（エチルアクリレート）、ポリ（２−エチルヘキシルアクリレート）、ポリ（フルオロメチルアクリレート）、ポリ（５，５，６，６，７，７，７−ヘプタフルオロ−３−オキサへプチルアクリレート）、ポリ（ヘプタフルオロ−２−プロピルアクリレート）、ポリ（へプチルアクリレート）、ポリ（ヘキシルアクリレート）、ポリ（イソボルニルアクリレート）、ポリ（イソプロピルアクリレート）、ポリ（３−メトキシブチルアクリレート）、ポリ（メチルアクリレート）、ポリ（ノニルアクリレート）、ポリ（オクチルアクリレート）、ポリ（プロピルアクリレート）及びポリ（ｐ−トリルアクリレート）等のポリ（アクリレート）、
【００５７】
・ポリビニルアクリレート、フッ化炭素及びフッ化重合体、
・ポリ（アクリルアミド）、ポリ（Ｎ−ブチルアクリルアミド）、ポリ（Ｎ，Ｎ−ジブチルアクリルアミド）、ポリ（Ｎ−ドデシルアクリルアミド）及びポリ（モルホリルアクリルアミド）等のポリ（アクリルアミド）、
【００５８】
・ポリ（ベンジルメタクリレート）、ポリ（オクチルメタクリレート）、ポリ（ブチルメタクリレート）、ポリ（２−クロロエチルメタクリレート）、ポリ（２−シアノエチルメタクリレート）、ポリ（ドデシルメタクリレート）、ポリ（２−エチルヘキシルメタクリレート）、ポリ（エチルメタクリレート）、ポリ（１，１，１−トリフルオロ−２−プロピルメタクリレート）、ポリ（ヘキシルメタクリレート）、ポリ（２−ヒドロキシエチルメタクリレート）、ポリ（２−ヒドロプロピルメタクリレート）、ポリ（イソプロピルメタクリレート）、ポリ（メタクリル酸）、アタクチック、イソタクチック、シンジオタクチック及びヘテロタクチック等の様々な形態のポリ（メチルメタクリレート）、並びにポリ（プロピルメタクリレート）等のポリ（メタクリル酸）及びポリ（メタクリル酸エステル）、
【００５９】
・ポリ（４−カルボキシフェニルメタクリルアミド）等のポリ（メタクリルアミド）、
・ポリ（ブチルクロロアクリレート）、ポリ（エチルエトキシカルボニルメタクリレート）、ポリ（メチルフルオロアクリレート）及びポリ（メチルフェニルアクリレート）等の、その他のα−及びβ−置換のポリ（アクリレート）及びポリ（メタクリレート）、
【００６０】
・ポリ（ブトキシエチレン）、ポリ（エトキシエチレン）、ポリ（エチルチオエチレン）等のポリ（ビニルエーテル）、
・ポリ（ドデカフルオロブトキシエチレン）、ポリ（２，２，２−トリフルオロエトキシトリフルオロエチレン）、ポリ（ヘキシルオキシエチレン）、ポリ（メトキシエチレン）及びポリ（２−メトキシプロピレン）、
【００６１】
・ポリ（アクリロニトリル）、ポリ（１，１−ジクロロエチレン）、ポリ（クロロトリフルオロエチレン）、ポリ（１，１−ジクロロ−２−フルオロエチレン）、ポリ（１，１−ジフルオロエチレン）、ポリ（メタクリロニトリル）、ポリ（塩化ビニル）及びポリ（塩化ビニリデン）等の、ポリ（ハロゲン化ビニル）及びポリ（ビニルニトリル）、
【００６２】
・ポリ（酢酸ビニル）、ポリ（ベンゾイルオキシエチレン）、ポリ（４−ブチリルオキシベンゾイルオキシエチレン）、ポリ（４−エチルベンゾイルオキシエチレン）、ポリ［（トリフルオロアセトキシ）エチレン］、ポリ［（ヘプタフルオロブチリルオキシ）エチレン］、ポリ（ホルミルオキシエチレン）、ポリ［（２−メトキシベンゾイルオキシ）エチレン］、ポリ（ピバロイルオキシエチレン）及びポリ（プロピオニルオキシエチレン）等の、ポリ（ビニルエステル）、
【００６３】
・ポリ（４−アセチルスチレン）、ポリ［３−（４−ビフェニリル）スチレン］、ポリ（４−［（２−ブトキシエトキシ）メチル］スチレン）、ポリ（４−ブトキシメチルスチレン）、ポリ（４−ブトキシスチレン）、ポリ（４−ブチルスチレン）、ポリ（４−クロロ−２−メチルスチレン）、ポリ（２−クロロスチレン）、ポリ（２，４−ジクロロスチレン）、ポリ（２−エトキシメチルスチレン）、ポリ（４−エトキシスチレン）、ポリ（３−エチルスチレン）、ポリ（４−フルオロスチレン）、ポリ（ペルフルオロスチレン）、ポリ（４−ヘキシルスチレン）、ポリ［４−（２−ヒドロキシエトキシメチル）スチレン］、ポリ［４−（１−ヒドロキシ−１−メチルプロピル）スチレン］、ポリ（２−メトキシメチルスチレン）、ポリ（２−メトキシスチレン）、ポリ（α−メチルスチレン）、ポリ（２−メチルスチレン）、ポリ（４−メトキシスチレン）、ポリ（４−オクタノイルスチレン）、ポリ（４−フェノキシスチレン）、ポリ（４−フェニルスチレン）、ポリ（４−プロポキシスチレン）及びポリ（スチレン）等の、ポリ（スチレン）、
【００６４】
・ポリ（エチレンオキシド）、ポリ（テトラヒドロフラン）、ポリ（オキセタン）、ポリ（オキシブタジエン）、ポリ［オキシクロロメチル）エチレン］、ポリ（オキシ−２−ヒドロキシトリメチレンオキシ−１，４−フェニレンメチレン−１，４−フェニレン）、ポリ（オキシ−２，６−ジメトキシ−１，４−フェニレン）及びポリ（オキシ−１，３−フェニレン）等の、ポリ（オキシド）、
・ビスフェノールＡのポリカーボネート及びポリ［オキシカルボニルオキシ−４，６−ジメチル］−１，２−フェニレンメチレン−３，５−ジメチル−１，２−フェニレン］等の、ポリ（カーボネート）、
【００６５】
・ポリ（エチレンテレフタレート）、ポリ［（１，２−ジエトキシカルボニル）エチレン］、ポリ［（１，２−ジメトキシカルボニル）エチレン］、ポリ（オキシ−２−ブテニレンオキシセバコイル）、ポリ［ジ（オキシエチレン）オキシアジポイル］、ポリ（オキシエチレンオキシカルボニル−１，４−シクロへキシレンカルボニル）、ポリ（オキシエチレンオキシイソフタロイル）、ポリ［ジ（オキシエチレン）オキシオキサリル］、ポリ［ジ（オキシエチレン）オキシスクシニル］、ポリ（オキシエチレンオキシテレフタロイル）、ポリ（オキシ−１，４−フェニレンイソプロピリデン−１，４−フェニレンオキシセバコイル）及びポリ（オキシ−１，３−フェニレンオキシイソフタロイル）等の、ポリ（エステル）、
・ポリ（オキシカルボニル−１，４−フェニレンメチレン−１，４−フェニレンカルボニル）及びポリ（オキシイソフタロイル）等の、ポリ（酸無水物）、
【００６６】
・ポリ（オキシカルボニルイミノヘキサメチレンイミノカルボニルオキシデカメチレン）、ポリ（オキシエチレンオキシカルボニルイミニオヘキサメチレンイミノカルボニル）、ポリ（オキシエチレンオキシカルボニルイミノ−１，４−フェニレントリメチレン−１，４−フェニレンイミノカルボニル）、ポリ（オキシドデカメチレンオキシカルボニルイミノデカメチレンイミノカルボニル）及びポリ（オキシテトラメチレンオキシカルボニルイミノ−１，４−フェニレンメチレン−１，４−フェニレンイミノカルボニル）等の、ポリ（ウレタン）、
・ポリ（ジメチルシロキサン）、ポリ［オキシ（メチル）フェニルシリレン］及びポリ（オキシジフェニルシリレン−１，３−フェニレン）等の、ポリ（シロキサン）、
【００６７】
・ポリ［オキシカルボニルジ（オキシ−１，４−フェニレン）スルホニル−１，４−フェニレンオキシ−１，４−フェニレン］、ポリ（オキシ−１，４−フェニレンスルフィニル−１，４−フェニレンオキシ−１，４−フェニレンカルボニル−１，４−フェニレン）、ポリ（オキシ−１，４−フェニレンスルホニル−１，４−フェニレン）及びポリ（スルホニル−１，３−シクロへキシレン）等の、ポリ（スルホン）及びポリ（スルホンアミド）、
【００６８】
・ナイロン−６、ナイロン−６，６、ナイロン−３、ナイロン−４，６、ナイロン−５，６、ナイロン−６，３、ナイロン−６，２、ナイロン−６，１２及びナイロン−１２等の、ポリ（アミド）、
・ポリ（アセチルイミノエチレン）及びポリ（バレリルイミノエチレン）等の、ポリ（イミン）、
・ポリ（２，６−ベンゾイミダゾールジイル−６，２−ベンゾイミダゾールジイルオクタメチレン）等の、ポリ（ベンゾイミダゾール）、
【００６９】
・アミローストリアセテート、セルローストリアセテート、セルローストリデカノエート、エチルセルロース及びメチルセルロース等の、炭水化物、
・並びにこれらのポリマー混合物及びコポリマー、例えばポリ（アクリロニトリル−ｃｏ−スチレン）とポリ（ｅ−カプロラクトン）又はポリ（エチルメタクリレート）又はポリ（メチルメタクリレート）との混合物、
【００７０】
・ポリ（アクリロニトリル−ｃｏ−塩化ビニリデン）とポリ（ヘキサメチレンテレフタレート）との混合物、
・ポリ（アリルアルコール−ｃｏ−スチレン）とポリ（ブチレンアジペート）又はポリ（ブチレンセバケート）との混合物、ポリ（ｎ−アミルメタクリレート）とポリ（塩化ビニル）との混合物、
・ビスフェノールＡポリカーボネートとポリ（ｅ−カプロラクトン）又はポリ（エチレンアジペート）又はポリ（エチレンテレフタレート）又はノボラック樹脂との混合物、
【００７１】
・ポリ（ブタジエン）とポリ（イソプレン）との混合物、
・ポリ（ブタジエン−ｃｏ−スチレン）と水素化ロジンのグリセロールエステルとの混合物、
・ポリ（ブチルアクリレート）とポリ（塩素化エチレン）又はポリ（塩化ビニル）との混合物、
・ポリ（ブチルアクリレート−ｃｏ−メチルメタクリレート）とポリ（塩化ビニル）との混合物、
・ポリ（ブチルメタクリレート）とポリ（塩化ビニル）との混合物、
・ポリ（ブチレンテレフタレート）とポリ（エチレンテレフタレート）又はポリ（酢酸ビニル−ｃｏ−塩化ビニリデン）との混合物、
・ポリ（ｅ−カプロラクトン）とポリ（クロロスチレン）又はポリ（酢酸ビニル−ｃｏ−塩化ビニリデン）との混合物、
【００７２】
・酢酸セルロースとポリ（塩化ビニリデン−ｃｏ−スチレン）との混合物、
・酢酸セルロース−ブチレートとポリ（エチレン−ｃｏ−酢酸ビニル）との混合物、
・ポリ（塩素化エチレン）とポリ（メチルメタクリレート）との混合物、
・ポリ（塩素化塩化ビニル）とポリ（ｎ−ブチルメタクリレート）又はポリ（エチルメタクリレート）又はポリ（バレロラクトン）との混合物、
【００７３】
・ポリ（クロロプレン）とポリ（エチレン−ｃｏ−メチルアクリレート）との混合物、
・ポリ（２，６−ジメチル−１，４−フェニレンオキシド）とポリ（ａ−メチルスチレン−ｃｏ−スチレン）又はポリ（スチレン）との混合物、
・ポリ（エチルアクリレート）とポリ（塩化ビニル−ｃｏ−塩化ビニリデン）又はポリ（塩化ビニル）との混合物、
【００７４】
・ポリ（エチルメタクリレート）とポリ（塩化ビニル）との混合物、
・ポリ（エチレンオキシド）とポリ（メチルメタクリレート）との混合物、
・ポリ（スチレン）とポリ（ビニルメチルエーテル）との混合物及び
・ポリ（バレロラクトン）とポリ（酢酸ビニル−ｃｏ−塩化ビニリデン）との混合物。
【００７５】
水分散性のフィルム生成は、通常、以下のものを含む群から選択される。
−通常は分散液中にある、スチレンブタジエンコポリマー、
−通常は分散液中にある、変性スチレンブタジエンコポリマー、
−通常は分散液中にある、スチレン／アクリレートコポリマー、
−通常は分散液中にある、カルボキシル化されたポリスチレン、
−通常はエマルジョン中にある、アクリル／ポリアクリルポリマー、
−ポリ酢酸ビニル、
−ポリビニルアルコール、
−ポリ酢酸ビニル−エチレン、
−ポリビニルアクリレート、
−大豆タンパク質重合体、
−通常は分散液中にある、トウモロコシ製ゼイン（タンパク質）又はデンプン、
−変性プロピレン系分散剤であるポリオレフィン分散剤、
−エステルガム分散剤及び
−ポリ塩化ビニリデン。
【００７６】
本発明は、耐水性、耐グリース性及び耐油性、並びに防湿性をもたらし、ワックス代替処理剤やフレキシブル包装の上塗りとして使用可能な、凝集性の連続フィルムを、熱エネルギーを必要とせずに、超速硬速度で生成することを可能にする新規な組成物に関する。熱エネルギーを加える必要性がないことは、産業的、商業的、プラント製造及び経済的観点から劇的な利点を有する。ワックスが存在しなくても耐水性、耐グリース性及び耐油性、並びに防湿性を備える凝集性の連続フィルムを与え得ることには、劇的な環境上の意味があるばかりでなく、石油系製品の変動しやすいコストを考えると経済面においても劇的な考慮が払われるのである。
【００７７】
用語、熱エネルギーが存在しない、又は熱エネルギーを加える必要性がないとは、ヒーター、オーブン、又は他の直接的加熱装置が本発明のフィルム生成プロセスに必要とされないことを意味することを意図している。本プロセスは、直接の加熱なしで生じる。別段指定しない限り、このフィルム生成プロセスは、約０から５０℃、典型的には約１０から４５℃、例えば１５から４０℃の温度、典型的には１５から３５℃の周囲温度で生じる。
【００７８】
触媒組成物は、水性ポリマー組成物が熱を加えずに第１の、大きい速度（first rate）でフィルムを生成できるようにする。触媒組成物は、水性ポリマー組成物が熱を加えずに、表面に組成物を塗布してから１分未満でフィルムを生成できるようにする。触媒組成物は、水性ポリマー組成物が熱を加えずに、またワックスを使用せずにフィルムを生成できるようにする。ワックスを含まない組成物（ｗａｘ  ｆｒｅｅ  ｃｏｍｐｏｓｉｔｉｏｎ）、ワックスがない（ｆｒｅｅ  ｏｆ  ｗａｘ）、ワックスなしで（ｗｉｔｈｏｕｔ  ｗａｘ）の用語は、ポリマー組成物及び０．１％未満のワックス、典型的には０％のワックスを有する、結果として得られるフィルムを意味することを意図している。
【００７９】
本発明のフィルム生成用ポリマー組成物は、水素化ロジンのグリセロールエステルの水分散液等の粘着付与樹脂を任意により含むことができる。
【００８０】
本発明のフィルム生成用ポリマー組成物は、層状に剥離された粘土、カオリン、マイカ、タルク又は混合物、ケイ酸塩、ケイ酸カルシウム、炭酸カルシウム、アルミニウム水和物及びこれらの混合物からなる群から選択される充填剤を任意により含むことができる。
【００８１】
本発明のフィルム生成用ポリマー組成物は、内部サイジング剤、例えばアルキルケトンダイマー（ＡＫＤ）及び／又はアルキル無水コハク酸（ＡＳＡ）を任意により含むことができる。
【００８２】
本発明のフィルム生成用ポリマー組成物は、分散剤、増粘剤、消泡剤、スリップ剤、滑り止め剤、レオロジー調整剤、顔料、サセプタ材料、架橋剤、触媒、難燃剤、バイオサイド及び湿潤剤を任意により含むことができる。
【００８３】
顔料をフィルム生成用組成物に添加して、コーティングされた基体又はシート材料の表面に所望の外観を与えることができる。例えば、コーティングされたシート材料の、食品が接触する表面は白色であることが望ましい場合がある。茶色のクラフト紙を基体シート材料として使用する場合、二酸化チタンをバリアコーティング組成物に添加して該組成物を白色にし、バリアコーティング組成物を塗布した際にシート材料の、食品が接触する表面を白色にすることができる。ＤｕＰｏｎｔ製の二酸化チタン顔料、ＴＩ−ＰＵＲＥ（登録商標）９００等の顔料は、バリアコーティングに好適な顔料である。バリアコーティング組成物の性能を著しく劣化しない限り、その他の顔料又は分散剤も好適となり得る。
【００８４】
分散剤をフィルム生成用組成物に添加して、塗布前の組成物中の充填剤及び顔料粒子を包含する任意の成分の分散及び懸濁を助長し、懸濁液を安定化することができる。様々な分散剤のうち任意のものを使うことができる。例えば、ピロリン酸四ナトリウム（「ＴＳＰＰ」）及びヘキサメタリン酸ナトリウム等の分散剤は、この目的に適している。少量の細かい金属粉末若しくはフレーク、例えばアルミニウム粉末若しくはフレークをバリアコーティング組成物又は剥離性コーティング組成物にサセプタ材料として添加することが望ましい場合がある。
【００８５】
急速乾燥するフィルム生成用バリアコーティング組成物は、好適には、全量１００％に対して重量％で以下のものを含む。
−ステアリン酸カルシウム、アルミニウム、亜鉛の分散液：５〜５５％、好ましくは１７〜２７％
−金属イオンのＣ１１〜Ｃ１８脂肪酸錯体（Ｑｕｉｌｏｎ  Ｌ、Ｃ、又はＳ）：０．２〜７．５％、好ましくは１〜３％
−ポリマー又は混合物の分散液：２５〜８０％、好ましくは８０〜５０％
−充填剤（粉末又はスラリー分散液）：０〜３０％
−添加剤：０〜５％、好ましくは０〜３％
【００８６】
本発明のフィルム生成用組成物は、熱エネルギーを加える必要なしに、溶液、分散液、エマルジョン、懸濁液の形態、又は無溶媒の形態で、フィルムを生成するために材料の表面に適用される。前記材料は、セルロース系、金属製、繊維、セメント、砂、石、又はガラスであってもよい。セルロース系材料としては、板紙、クラフト紙を包含するあらゆる紙、カード、木材が挙げられる。数多くの使用のうちのいくつかとして挙げられるのは、冷凍食品、食品包装、ベーキング用の紙、段ボール板紙、段ボール箱、例えばファストフードの直営店等のハンバーガーやサンドイッチ等の消耗品及び非消耗品用の包装材料における使用である。各々が本発明のフィルム生成用組成物から調製されるフィルムを含む、平鍋、深鍋及びベーキングトレイ等の金属製表面も想定される。各々が本発明のフィルム生成用組成物から調製されるフィルムを含む、家具や木製建築材料も想定される。各々が本発明のフィルム生成用組成物から調製されるフィルムを含む、セメント、屋外タイル及び舗装材料等も想定される。
【００８７】
前記成分ｉｉ）、即ちポリビニルアルコール及び／又は金属イオンのＣ９〜Ｃ１８脂肪酸錯体の使用は好ましいが、許容可能なフィルム生成用組成物が本発明としてのｉ）及び前記成分ｉｉｉ）によって提供されることが見出されている。特に成分ｉ）が比較的高い濃度にある場合である。典型的には、これらの組成物は全量１００％に対して成分ｉ）を２０〜４０重量％を含有し、成分ｉｉｉ）を８０〜６０重量％含有する。
例
【００８８】
上述の新規な組成物を説明するために、以下の例を提供して本発明の好ましい態様をさらに与える。前記新規な水性バリアコーティング組成物につき、全量１００％に対して重量％単位で表す。
【００８９】
（例１）
Ｄｅｖｆｌｏ  ５０Ｃ：１８．０％
Ｑｕｉｌｏｎ  Ｃ：２．０％
Ｓｔｙｒｏｎａｌ  ４６０６Ｘ：８０．０％  （スチレン−ブタジエンの水分散液の商標）
【００９０】
（例２）
Ｄｅｖｆｌｏ  ５０Ｃ：１７．５％
Ｑｕｉｌｏｎ  Ｃ：２．５％
Ｓｔｙｒｏｎａｌ  ４６０６Ｘ：４０．０％
Ａｃｒｏｎａｌ  Ｓ７２８：４０．０％  （スチレン  ｎ−ブチルアクリレートの水分散液の商標）
【００９１】
（例３）
Ｄｅｖｆｌｏ  ５０Ｃ：１７．５％
Ｑｕｉｌｏｎ  Ｃ：２．５％
Ｓｔｙｒｏｎａｌ  ４６０６Ｘ：５０．０％
Ａｌｓｉｂｒｏｎｚ  ３９：１０．０％
Ｐｏｌｙｐｌａｔｅ  Ｐ：１０．０％
Ｐｏｌｙｇｌｏｓｓ  ９０：１９．６％
Ｔａｍｏｌ  ８５０：０．２％  （ナフタレンスルホン酸縮合物の商標）
Ｄｅｆｏａｍｅｒ  ｃｏｌｌｏｉｄ  ９６３：０．２％
【００９２】
（例４）
Ｄｅｖｆｌｏ  ５０ＬＰＨ：１８．０％
Ｑｕｉｌｏｎ  Ｃ：２．０％
Ｓｔｙｒｏｎａｌ  ４６０６Ｘ：８０．０％
【００９３】
（例５）
Ｄｅｖｆｌｏ  ５０ＬＰＨ：１７．５％
Ｑｕｉｌｏｎ  Ｃ：２．５％
Ｓｔｙｒｏｎａｌ  ４６０６Ｘ：４０．０％
Ａｃｒｏｎａｌ  Ｓ７２８：４０．０％
【００９４】
（例６）
Ｄｅｖｆｌｏ  ５０ＬＰＨ：１７．５％
Ｑｕｉｌｏｎ  Ｃ：２．５％
Ｓｔｙｒｏｎａｌ  ４６０６Ｘ：５０．０％
Ａｌｓｉｂｒｏｎｚ  ３９：１０．０％
Ｐｏｌｙｐｌａｔｅ  Ｐ：１０．０％
Ｐｏｌｙｇｌｏｓｓ  ９０：１９．６％
Ｔａｍｏｌ  ８５０：０．２％
Ｄｅｆｏａｍｅｒ  ｃｏｌｌｏｉｄ  ９６３：０．２％
【００９５】
（例７）
Ｄｅｖｆｌｏ  ４０ＲＺｌ：１８．０％
Ｑｕｉｌｏｎ  Ｃ：２．０％
Ｓｔｙｒｏｎａｌ  ４６０６Ｘ：８０．０％
【００９６】
（例８）
Ｑｕｉｌｏｎ  Ｃ：  ７．２から０．２％
ＰＶＯＨ（１０％水溶液）  １６．８から１．８％
Ｄｅｖｆｌｏ  ５０Ｃ（ステアレート分散液）  ３６．０から１８．０％
Ｓｔｙｒｏｎａｌ  ４６０６Ｘ（ポリマー又はコポリマーの分散液）  ４０．０から８０．０％
【００９７】
（例９）
ＰＶＯＨ（１０重量％水溶液）  ６．０から１０．０％
Ｄｅｖｆｌｏ  ５０Ｃ（ステアレート）  ５４．０から１０．０％
Ｓｔｙｒｏｎａｌ  ４６０６Ｘ（ポリマー又はコポリマーの分散液）  ４０．０から８０．０％
【００９８】
本明細書におけるすべてのパーセンテージは、他に規定されない限り、重量単位である。
【手続補正書】
【提出日】平成23年3月9日(2011.3.9)
【手続補正１】
【補正対象書類名】特許請求の範囲
【補正対象項目名】全文
【補正方法】変更
【補正の内容】
【特許請求の範囲】
【請求項１】
ｉ）ミリスチン酸、パルミチン酸及びステアリン酸のうちの１種又は２種以上の塩、並びにｉｉ）ポリビニルアルコールのワックスを含まないコーティング又はフィルムを形成するための使用であって、ｉ）対ｉｉ）の比が５：１〜２０：１である使用。
【請求項２】
ｉ）ミリスチン酸、パルミチン酸及びステアリン酸のうちの１種又は２種以上の塩、ｉｉ）ポリビニルアルコール、並びにｉｉｉ）酸化状態が少なくとも３の金属イオンのＣ９〜Ｃ１８脂肪酸錯体のワックスを含まないコーティング又はフィルムを形成するための使用。
【請求項３】
ｉ）ミリスチン酸、パルミチン酸及びステアリン酸のうちの１種又は２種以上の塩、並びにｉｉ）ポリビニルアルコールをｉ）対ｉｉ）の比が５：１〜２０：１で含む組成物。
【請求項４】
ｉ）ミリスチン酸、パルミチン酸及びステアリン酸のうちの１種又は２種以上の塩、ｉｉ）ポリビニルアルコール、並びにｉｉｉ）酸化状態が少なくとも３の金属イオンのＣ９〜Ｃ１８脂肪酸錯体を含む組成物。
【請求項５】
分散液、エマルジョン、溶液、又は懸濁液の形態の、請求項３又は４に記載の組成物。
【請求項６】
ミリスチン酸、パルミチン酸及びステアリン酸のうちの１種又は２種以上の塩が、ステアリン酸カルシウム及びステアリン酸亜鉛からなる群から選択される、請求項３〜５までのいずれかに記載の組成物。
【請求項７】
金属イオンのＣ９〜Ｃ１８脂肪酸錯体が、クロム−Ｃ９〜Ｃ１８脂肪酸錯体である、請求項４〜６までのいずれかに記載の組成物。
【請求項８】
ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を含み、ａ）対ｂ）の比が５：１〜２０：１である組成物。
【請求項９】
ｄ）酸化状態が少なくとも３の金属イオンのＣ９〜Ｃ１８脂肪酸錯体をさらに含む、請求項８に記載の組成物。
【請求項１０】
分散液、エマルジョン、溶液、又は懸濁液の形態の、請求項８又は９に記載の組成物。
【請求項１１】
ポリマー組成物が、スチレンブタジエンコポリマー、変性スチレンブタジエンコポリマー、スチレン／アクリレートコポリマー、カルボキシル化ポリスチレン、アクリルポリマー／ポリアクリルポリマー、ポリ酢酸ビニル；ポリビニルアルコール、ポリ酢酸ビニル−エチレン、ポリビニルアクリレート；大豆タンパクポリマー；トウモロコシ・ゼイン（タンパク質）、デンプン、変性プロピレン系分散液としてのポリオレフィン分散液；及びポリ塩化ビニリデンからなる群から選択されるポリマー、コポリマー、又はポリマー混合物若しくはコポリマー混合物を含む、請求項８〜１０までのいずれかに記載の組成物。
【請求項１２】
ａ）を２０〜４０重量％並びにｂ）及びｃ）を８０〜６０重量％含む、請求項８に記載の組成物。
【請求項１３】
Ｉ．ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を、ａ）対ｂ）の比が５：１〜２０：１となるように合わせることにより、フィルム生成用組成物を生成するステップと、
ＩＩ．材料の表面を前記フィルム生成用組成物でコーティングするステップと、
ＩＩＩ．５０℃未満の温度で材料上に前記組成物のフィルムを形成させるステップと
を含む、水、水蒸気、油及びグリースに対する耐性を材料に与える方法。
【請求項１４】
ステップＩ）が、ａ）、ｂ）及びｃ）をｄ）酸化状態が少なくとも３の金属イオンのＣ９〜Ｃ１８脂肪酸錯体と合わせるステップをさらに含む、請求項１３に記載の方法。
【請求項１５】
ステップＩ）において、ａ）が２０〜４０重量％含まれ、ｂ）及びｃ）が８０〜６０重量％含まれる、請求項１３に記載の方法。
【請求項１６】
ａ）における塩がステアリン酸カルシウムである、請求項１３に記載の方法。
【請求項１７】
ａ）対ｂ）の比が５：１〜２０：１である、請求項１４に記載の方法。
【請求項１８】
ａ．ｉ）ミリスチン酸、パルミチン酸及びステアリン酸のうちの１種又は２種以上の塩、ｉｉ）ポリビニルアルコール、並びにｉｉｉ）ポリマー、コポリマー、又はポリマー混合物若しくはコポリマー混合物を含むポリマー組成物を、ｉ）対ｉｉ）の比が５：１〜２０：１となるように合わせることにより、フィルム生成用組成物を生成するステップと、
ｂ．材料の表面を前記フィルム生成用組成物でコーティングするステップと、
ｃ．熱エネルギー又はマイクロ波エネルギーを加えずに、前記組成物のフィルムを形成させるステップと
を含む、水、水蒸気、油及びグリースに対する耐性を材料に与える方法。
【請求項１９】
酸化状態が少なくとも３の金属イオンのＣ９〜Ｃ１８脂肪酸錯体をｉ）、ｉｉ）及びｉｉｉ）と合わせる、請求項１８に記載の方法。
【請求項２０】
ａ）ミリスチン酸、パルミチン酸及びステアリン酸のうちの１種又は２種以上の塩、ｂ）ポリビニルアルコール、並びにｃ）ポリマー、コポリマー、又はポリマー混合物若しくはコポリマー混合物を含むポリマー組成物を含むフィルム生成用組成物で表面をコーティングし、ａ）対ｂ）の比が５：１〜２０：１であり、５０℃未満の温度でフィルムコーティングを形成させることによって形成される、フィルムコーティングでコーティングされた表面を持つ基体を含む材料。
【請求項２１】
フィルム生成用組成物が、ｄ）酸化状態が少なくとも３の金属イオンのＣ９〜Ｃ１８脂肪酸錯体をさらに含む、請求項２０に記載の材料。
【請求項２２】
フィルム生成用組成物が、ａ）を２０〜４０重量％並びにｂ）及びｃ）を８０〜６０重量％含む、請求項２０に記載の材料。
【請求項２３】
基体がセルロース系材料、金属系材料、ガラス系材料、繊維系材料、コンクリート材料、木材及び建材から選択される、請求項２０〜２２までのいずれかに記載の材料。
【国際調査報告】
2012528900.tif 000003
2012528900.tif 000004
2012528900.tif 000005